(57)【要約】  本発明は、集積回路などの基板上に、誘電体層を形成する方法に関する。本発明の一態様において、薄い界面層が形成される（３０）。界面層は酸化物層であることが好ましく、また界面層を実質的にさらに成長させない方法によって、界面層上に高ｋ材料を堆積するのが好ましい。例えば、約３００℃以下における高ｋ堆積の間、オキシダント源として水蒸気が使用できる。
2005509287.tif 000002
【特許請求の範囲】
【請求項１】
半導体基板上にゲート誘電体を形成する方法であって、
前記基板上に界面誘電体酸化物層を形成するステップと、
高ｋ層を堆積する間、前記界面誘電体層の厚さが実質的に増加しないような条件下で、前記界面誘電体層を覆って前記高ｋ材料を堆積するステップと
を含む方法。
【請求項２】
前記高ｋ層を堆積する温度が３００℃以下である、請求項１に記載の方法。
【請求項３】
堆積するステップが、酸素源として前記基板にＨ2Ｏを提供するステップを含む、請求項２に記載の方法。
【請求項４】
前記界面層の前記厚さが約１５Å未満である、請求項１に記載の方法。
【請求項５】
前記界面層の前記厚さが約１０Å未満である、請求項４に記載の方法。
【請求項６】
前記界面層の前記厚さが約５Å未満である、請求項５に記載の方法。
【請求項７】
前記界面誘電体酸化物層がＳｉＯ2である、請求項１に記載の方法。
【請求項８】
前記界面誘電体層が、前記基板の熱的酸化によって生成される、請求項７に記載の方法。
【請求項９】
熱的酸化が、酸化の穏やかな表面末端部を経由した酸化を含む、請求項８に記載の方法。
【請求項１０】
堆積するステップが、原子層堆積（ＡＬＤ）方法を含む、請求項１に記載の方法。
【請求項１１】
前記ＡＬＤ方法が複数のサイクルを含み、各サイクルが、
反応チャンバにおいて基板を第１の反応物と接触させるステップと、
前記未反応の第１の反応物を前記反応チャンバから除去するステップと、
前記基板を第２の反応物と接触させるステップと、
前記未反応の第２の反応物を前記反応チャンバから除去するステップと
を含む、請求項１０に記載の方法。
【請求項１２】
前記第２の反応物が水蒸気である、請求項１１に記載の方法。
【請求項１３】
前記ＡＬＤ方法が３００℃未満で実行される、請求項１２に記載の方法。
【請求項１４】
前記高ｋ層がＡｌ2Ｏ3を含む、請求項１３に記載の方法。
【請求項１５】
前記第１の反応物がトリメチルアルミニウム（ＴＭＡ）であり、前記第２の反応物がＨ2Ｏである、請求項１４に記載の方法。
【請求項１６】
前記高ｋ層がＺｒＯ2を含む、請求項１３に記載の方法。
【請求項１７】
前記第１の反応物がＺｒＣｌ4であり、前記第２の反応物がＨ2Ｏである、請求項１６に記載の方法。
【請求項１８】
基板の表面上に複合誘電体層を形成する方法であって、厚さ約１５Å未満の酸化物層を形成するステップと、前記酸化物層をさらに成長させることなく、前記酸化物層の上面上に高ｋ材料を堆積するステップとを含む方法。
【請求項１９】
前記酸化物層が厚さ約１０Å未満である、請求項１８に記載の方法。
【請求項２０】
前記酸化物層が厚さ約５Å未満である、請求項１９に記載の方法。
【請求項２１】
前記酸化物層を形成するステップの前に、前記基板を清浄にするステップをさらに含む、請求項１８に記載の方法。
【請求項２２】
前記基板がシリコンである、請求項１８に記載の方法。
【請求項２３】
前記酸化物層が、前記シリコン基板の熱的酸化によって形成される、請求項２２に記載の方法。
【請求項２４】
前記基板が、順次かつ交互に第１の金属含有化合物および第２の酸化性化合物に曝露される、順次表面反応を含むＡＬＤ型方法によって、前記高ｋ材料が堆積される、請求項１８に記載の方法。
【請求項２５】
前記第２の酸化性化合物が金属有機化合物である、請求項２４に記載の方法。
【請求項２６】
前記第１の金属含有化合物が金属ハロゲン化物であり、前記第２の酸化性化合物が金属アルコキシドである、請求項２４に記載の方法。
【請求項２７】
前記第１の金属含有化合物および前記第２の酸化性化合物が、共に金属アルコキシドである、請求項２４に記載の方法。
【請求項２８】
前記金属含有化合物が、ＺｒＯ2、ＨｆＯ2、Ｔａ2Ｏ5、ＴｉＯ2、ＢＳＴ、ＳＴ、ＳＢＴ、Ａｌ2Ｏ3、Ｎｂ2Ｏ5、およびＬａ2Ｏ3からなる群から選択される、請求項２４に記載の方法。
【請求項２９】
前記酸化性化合物が水蒸気である、請求項２４に記載の方法。
【請求項３０】
前記温度が３００℃未満である、請求項２４に記載の方法。
【請求項３１】
前記高ｋ材料が、金属源化合物の直接分解により堆積される、請求項１８に記載の方法。
【請求項３２】
前記高ｋ材料が、ＣＶＤおよびＭＯＣＶＤからなる群から選択される方法により堆積される、請求項１８に記載の方法。
【請求項３３】
前記温度が３００℃未満である、請求項３２に記載の方法。
【請求項３４】
酸化剤として水蒸気が使用される、請求項３２に記載の方法。
【請求項３５】
前記酸化物層がＳｉＯ2を含む、請求項１８に記載の方法。
【請求項３６】
前記酸化物層が追加的に窒素を含む、請求項３５に記載の方法。
【請求項３７】
前記高ｋ材料を堆積するステップの前に、前記酸化物層上の任意の表面末端部を改質するステップを追加的に含む、請求項１８に記載の方法。
【請求項３８】
シリコン基板上に誘電体層を形成する方法であって、
前記基板上に、厚さが約１５Å未満の酸化ケイ素界面層を成長させるステップと、
前記界面層の上面に、高ｋ材料を堆積するステップと
を含み、
堆積するステップが、約３００℃未満の温度に前記基板を維持するステップ、および酸化剤として水蒸気を供給するステップを含む方法。
【請求項３９】
堆積するステップが、ＡＬＤ方法を含む、請求項３８に記載の方法。
【請求項４０】
前記ＡＬＤ方法が複数のサイクルを含み、各サイクルが、
前記基板を第１の反応物と接触させるステップと、
前記未反応の第１の反応物を反応チャンバから除去するステップと、
前記基板を水蒸気と接触させるステップと、
前記未反応の水蒸気を前記反応チャンバから除去するステップと
を含む、請求項３９に記載の方法。
【請求項４１】
前記高ｋ材料の堆積の間、前記界面層が約１５Å未満だけ成長する、請求項３８に記載の方法。
【請求項４２】
前記界面層が約１０Å未満だけ成長する、請求項４１に記載の方法。
【請求項４３】
前記界面層が約５Å未満だけ成長する、請求項４２に記載の方法。
【発明の詳細な説明】
【技術分野】
【０００１】
本発明は、集積回路において誘電体スタックを形成する方法および装置に関し、また詳細には、高ｋ材料の下側にある薄い酸化膜界面層の形成に関する。
【背景技術】
【０００２】
集積回路を製造するにあたって、半導体表面を覆う薄い誘電体層がしばしば要求される。従来のゲート誘電体は、高品質の二酸化ケイ素で形成され、典型的には「ゲート酸化物層」と呼ばれる。このような層は、単結晶シリコンウェハまたはエピタキシャルシリコン層から典型的に成長している。典型的なトランジスタにおいて、ゲート酸化物は、ゲート電極を、ソース領域とドレイン領域との間のチャンネル領域に静電的に結合している。
【０００３】
集積回路がより小型化しているのにつれて、ゲート酸化物層の厚さを薄くするのが望ましくなっている。しかし、超薄ゲート酸化物（例えば５ｎｍ未満）は、ピンホール、電荷の捕獲状態、およびホットキャリヤ注入効果への感受性を含む高い欠陥密度を示すことが見出されている。このような高い欠陥密度は、ゲート誘電体を通るリーク電流、および、０．２５μｍ未満のゲート間隔による回路設計、すなわち、１／４ミクロン未満（ｓｕｂ−ｑｕａｒｔｅｒ−ｍｉｃｒｏｎ）技術では許容されない急速なデバイス破壊をもたらす。
【０００４】
実験室条件下の注意点を生かして欠陥密度を制御する可能性があるが、このような制御は、商業的な大量製造条件下では達成するのが困難である。その上、酸化物の完全無欠性が完全に維持されるとしても、量子力学的効果によりゲート酸化物の縮小に、基本的な限界が設定される。高電界では、直接トンネル効果が、フォウラ−ノルトハイムトンネル効果よりも支配的であり、酸化膜の縮小限界を大部分決定する。これらの縮小限界は、論理回路について約２ｎｍ、またダイナミックランダムアクセスメモリ（ＤＲＡＭ）回路における、よりリークに敏感なメモリアレイについて約３ｎｍと見積られている。例えば、Ｈｕ他、「Ｔｈｉｎ  Ｇａｔｅ  Ｏｘｉｄｅｓ  Ｐｒｏｍｉｓｅ  Ｈｉｇｈ  Ｒｅｌｉａｂｉｌｉｔｙ」、ＳＥＭＩＣＯＮＤＵＣＴＯＲ  ＩＮＴＥＲＮＡＴＩＯＮＡＬ（１９９８年７月）、２１５〜２２２頁を参照されたい。
【０００５】
理論的には、ゲート誘電体中にＳｉＯ2よりも高い誘電率を有する材料を組み込むことにより、さらなるデバイスの縮小への扉が開かれる。このような材料は、それらがより高い誘電率を有するために、トンネル限界的挙動を示すことなく、より薄い等価酸化膜厚を達成することができるという形で、より薄くした二酸化ケイ素層と同様のキャパシタンスを示すことができる。一部の高誘電率材料の他の利点は、ホウ素浸透に対する抵抗性等の拡散バリヤー性および高い伝熱性である。
【０００６】
ゲート誘電体としてＡｌ2Ｏ3およびＺｒＯ2などの高い誘電率の酸化膜を使用することは、夥しい最近の研究の焦点になっている。高ｋ材料からの薄膜の堆積は、化学蒸着（ＣＶＤ）、反応性スパッタリング、分子線エピタキシー（ＭＢＥ）、および原子層堆積（ＡＬＤ）を含む、数多くの技術によって達成されている。ＡＬＤは、原子レベルにおける膜厚および組成の制御をもたらし、高度に適応された堆積が得られるので、非常に有望な方法である。
【０００７】
ＡＬＤは、自己制御的方法であり、したがって反応前駆体の交代するパルスによって基板表面が飽和され、パルス１回当たりわずか１つの単層を残すに過ぎない。１回のパルスの吸着層が、同一パルスの気相反応物とは非反応性である表面末端部を残すように、堆積条件および前駆体を選択して、自己飽和反応を確実に生じさせる。異なった反応物による次のパルスが、前回の末端部と反応して、連続した堆積が可能になる。したがって、交代するパルスの各サイクルは、わずか約１つの、所望の材料の分子層を残すに過ぎない。ＡＬＤ型方法の原理は、Ｔ．Ｓｕｎｔｏｌａにより、例えば、Ｈａｎｄｂｏｏｋ  ｏｆ  Ｃｒｙｓｔａｌ  Ｇｒｏｗｔｈ  ３、Ｔｈｉｎ  Ｆｉｌｍｓ  ａｎｄ  Ｅｐｉｔａｘｙ、Ｐａｒｔ  Ｂ：Ｇｒｏｗｔｈ  Ｍｅｃｈａｎｉｓｍｓ  ａｎｄ  Ｄｙｎａｍｉｃｓ、Ｃｈａｐｔｅｒ  １４、Ａｔｏｍｉｃ  Ｌａｙｅｒ  Ｅｐｉｔａｘｙ、６０１〜６６３頁、Ｅｌｓｅｖｉｅｒ  Ｓｃｉｅｎｃｅ  Ｂ．Ｖ．１９９４中に示され、その開示は参照により本明細書中に組み込まれている。
【０００８】
金属酸化膜を堆積する典型的なＡＬＤ方法において、１つの堆積サイクルは、金属前駆体に基板を曝露するステップと、反応チャンバから未反応の第１の反応物および反応副生物を除去するステップと、酸素前駆体に基板を曝露するステップと、それに続く第２の除去ステップを含む。シリコン上における高ｋ金属酸化膜のＡＬＤにおける主な問題は、方法を開始した時点に、シリコン表面が酸素源に曝露される場合、シリコン表面は金属の単層で被覆されているだけである点であると示唆されている。したがって、典型的な成長条件下ではＳｉＯ2の層が形成される。その後の各サイクルで、この層が成長し、達成可能なキャパシタンスを制限する傾向がある。この可能性のある問題へのいくつかの解決策が提案されている。例えば、他の金属化合物と反応させる場合に、金属および酸素源の両方の役割を果たす金属アルコキシドを使用することによって、酸化ケイ素界面層を形成することなくシリコン基板上への酸化アルミニウムの堆積が可能であることが見出されている（Ｒｉｔａｌａ他、Ｓｃｉｅｎｃｅ  ２８８：３１９〜３２１（２０００））。
【０００９】
しかし、代替的なゲート誘電体材料としても、優れたシリコン／酸化膜界面特性をもたらすので、非常に薄い酸化ケイ素界面層が望ましいことも示唆されている。例えば、Ｙａｎｇ他（Ｈｕｍａｎｔｅｃｈ  Ｔｈｅｓｉｓ  Ｐｒｉｚｅ、Ｓａｍｓｕｎｇ  Ｅｌｅｃｔｒｏｎｉｃｓ（１９９９））は、酸化アルミニウムとシリコン基板の間における薄い酸化ケイ素界面層の存在により、酸化アルミニウム単独と比較して優れたゲート誘電体が得られることを示した。同様に、薄い酸化物層上に窒化ケイ素層を形成することにより、欠陥密度が低減される一方、全体的なゲート誘電体等価酸化膜厚がかなり小さくなることが見出されている。例えば、Ｋｉｍ他、「Ｕｌｔｒａ  Ｔｈｉｎ（＜３ｎｍ）Ｈｉｇｈ  Ｑｕａｌｉｔｙ  Ｎｉｔｒｉｄｅ／Ｏｘｉｄｅ  Ｓｔａｃｋ  Ｇａｔｅ  Ｄｉｅｌｅｃｔｒｉｃｓ  Ｆａｂｒｉｃａｔｅｄ  ｂｙ  Ｉｎ−Ｓｉｔｕ  Ｒａｐｉｄ  Ｔｈｅｒｍａｌ  Ｐｒｏｃｅｓｓｉｎｇ」、ＩＥＤＭ  ９７（１９９７）、４６３〜４６６頁を参照されたい。基板と高ｋ材料との間に薄い界面酸化物層を堆積する方法が、例えば、米国特許第６１４４０６０号、および１９９９年１２月２３日出願の米国特許出願第０９／４７１７６１号中に記載されている。
【００１０】
酸化ケイ素を熱的に成長させる前に、汚染を回避し、かつ優れた電気的性状をもたらすために、シリコン表面を清浄にするのが望ましい。とりわけ、通例「自然酸化物（ｎａｔｉｖｅ  ｏｘｉｄｅ）」として知られる、自然に形成される酸化膜に関して、表面を清浄にする。当技術分野でよく知られているように、自然酸化物は、室温で、清浄な室内環境にさらされる場合でさえも、裸のシリコン表面を覆って自然に形成される。典型的には、自然酸化物は、数オングストロームの酸化ケイ素を含み、したがって、形成しようとする誘電体膜の実質的部分を構成する。熱的酸化膜が自然酸化物を通って成長して、所望の誘電体層を完成することができるが、自然酸化物の品質および厚さは、シリコン表面にわたって終始一貫していない。その上、長期の輸送および／または保管からもたらされる自然酸化物は、不純物で典型的に汚染されている。
【００１１】
したがって、自然酸化物はしばしば、希フッ酸（ＨＦ）浴、またはＨＦ蒸気エッチングにより表面から除去される。ウェハを希フッ酸（ＨＦ）浴に浸すことにより、自然酸化物のシリコン表面は清浄になり、表面には水素が末端部となり残る。同様に、ＨＦ蒸気エッチングにより、シリコン表面は清浄になり、ダングリングシリコン結合が末端部になるが、表面の末端部は実質的にフッ素を含む。
【００１２】
水素の末端部は、詳細には高温では、あまり安定ではない。水素原子が容易に脱離して、ダングリングシリコン結合を残し、これが大気中の汚染物質を吸引する。同じ場所の水素およびフッ素の末端部でも、大気中のオキシダントがＨＦ処理とその後の処理との間に、末端部層を通って、やはり拡散する可能性がある。したがって、ＨＦ処理によりウェハ表面は清浄になるが、清浄化とさらなる処理との間の期間では、表面は不十分に保護されたまま残されている。
【００１３】
清浄なシリコン表面をより長期間維持することができる一つのやり方は、シリコン表面を清浄にした後、薄い酸化ケイ素層を急速に成長させることである。上述のように、超薄ＳｉＯ2層は、シリコン構造と、高い誘電体誘電率の（高ｋ誘電体）材料との間に、改良された界面特性をもたらすことができる。空気または水などの典型的なオキシダントへの室温曝露によるなどの、自然的な酸化膜の再成長から、非常に緩慢な反応が得られ、この反応は商業的製造には受け入れられない。
【００１４】
よく知られているように、酸化の間ウェハを加熱すると酸化速度を増加させることができる。残念なことに、５００℃を超える温度での熱的酸化が原因となって、顕著な酸化が行われるレベルに温度が到達するかなり以前に、ＨＦ処理によって残された水素の末端部が脱離する。しばらくの間、シリコン表面は保護されないまま残される。その上、最初の裸のシリコン基板の熱的酸化は、酸化ケイ素の既に成長した部分を通ってオキシダントが拡散するその後の段階に比べると急速に進行し、かつよく理解されない機構によっている。したがって、高ｋ材料下側の界面改善に適した酸化膜厚を得ようと試みても、酸化が容易に制御されず、所望の厚さを容易に超える可能性がある。さらに、界面層として超薄酸化物層が有効に形成されたとしても、その後の、高ｋ材料が堆積される典型的な成長条件下で、酸化物層がさらに成長する。厚過ぎる酸化ケイ素界面により、より低い全体的な誘電率がもたらされる。
【非特許文献１】Ｈｕ他、「Ｔｈｉｎ  Ｇａｔｅ  Ｏｘｉｄｅｓ  Ｐｒｏｍｉｓｅ  Ｈｉｇｈ  Ｒｅｌｉａｂｉｌｉｔｙ」、ＳＥＭＩＣＯＮＤＵＣＴＯＲ  ＩＮＴＥＲＮＡＴＩＯＮＡＬ（１９９８年７月）、２１５〜２２２頁
【非特許文献２】Ｔ．Ｓｕｎｔｒａ、Ｈａｎｄｂｏｏｋ  ｏｆ  Ｃｒｙｓｔａｌ  Ｇｒｏｗｔｈ  ３、Ｔｈｉｎ  Ｆｉｌｍｓ  ａｎｄ  Ｅｐｉｔａｘｙ、Ｐａｒｔ  Ｂ：Ｇｒｏｗｔｈ  Ｍｅｃｈａｎｉｓｍｓ  ａｎｄ  Ｄｙｎａｍｉｃｓ、Ｃｈａｐｔｅｒ  １４、Ａｔｏｍｉｃ  Ｌａｙｅｒ  Ｅｐｉｔａｘｙ、６０１〜６６３頁、Ｅｌｓｅｖｉｅｒ  Ｓｃｉｅｎｃｅ  Ｂ．Ｖ．１９９４
【非特許文献３】Ｒｉｔａｌａ他、Ｓｃｉｅｎｃｅ  ２８８：３１９〜３２１（２０００）
【非特許文献４】Ｙａｎｇ他、Ｈｕｍａｎｔｅｃｈ  Ｔｈｅｓｉｓ  Ｐｒｉｚｅ、Ｓａｍｓｕｎｇ  Ｅｌｅｃｔｒｏｎｉｃｓ（１９９９）
【非特許文献５】Ｋｉｍ他、「Ｕｌｔｒａ  Ｔｈｉｎ（＜３ｎｍ）Ｈｉｇｈ  Ｑｕａｌｉｔｙ  Ｎｉｔｒｉｄｅ／Ｏｘｉｄｅ  Ｓｔａｃｋ  Ｇａｔｅ  Ｄｉｅｌｅｃｔｒｉｃｓ  Ｆａｂｒｉｃａｔｅｄ  ｂｙ  Ｉｎ−Ｓｉｔｕ  Ｒａｐｉｄ  Ｔｈｅｒｍａｌ  Ｐｒｏｃｅｓｓｉｎｇ」、ＩＥＤＭ  ９７（１９９７）、４６３〜４６６頁
【特許文献１】米国特許第６１４４０６０号
【特許文献２】米国特許出願第０９／４７１７６１号、１９９９年１２月２３日出願
【特許文献３】同時係属米国特許出願第０９／７９１１６７号、２００１年２月２２日出願
【特許文献４】米国特許出願第０９／６８７３５５号、２０００年１０月１３日出願
【発明の開示】
【発明が解決しようとする課題】
【００１５】
基板と高ｋ材料との間に超薄ＳｉＯ2界面層を有することは有益であるが、一方ＳｉＯ2界面の厚さが、ゲート酸化物層の最小厚さを決定する。したがって、超薄ＳｉＯ2界面層を形成し、かつ維持することへの必要性が存在する。このような方法が、シングルウェハ加工システムおよび１／４ミクロン未満技術に適合可能であること、その上従来の技術に比較してより高い歩留りおよび処理量を示すことが望ましい。
【課題を解決するための手段】
【００１６】
一態様において、本発明は、基板上に界面誘電体酸化物層を形成するステップと、界面誘電体を覆って高ｋ材料を堆積するステップとによって、半導体基板上にゲート誘電体を形成する方法に関する。高ｋ材料は、界面誘電体層の厚さが実質的に増加しないような条件下で堆積するのが好ましい。
【００１７】
他の態様において、本発明は、シリコン基板上に誘電体層を形成する方法に関する。本方法は、基板上に厚さ約１５Å未満の酸化ケイ素界面層を成長させるステップと、界面層の上面に高ｋ材料を堆積するステップとを含むのが好ましい。堆積するステップは、基板を約３００℃未満に維持するステップと、酸化剤として水蒸気を供給するステップとを含むのが好ましい。高ｋ材料を堆積するステップは、約１５Å未満だけ、より好ましくは約１０Å未満だけ、また一層より好ましくは約５Å未満だけ、界面層を成長させるのが好ましい。
【００１８】
一実施形態において、堆積するステップはＡＬＤ方法を含む。次に、ＡＬＤ方法は複数のサイクルを含むことができ、各サイクルについて、基板を第１の反応物と接触させるステップと、未反応の第１の反応物および可能性のある副生物を反応チャンバから除去するステップと、基板を水蒸気と接触させるステップと、未反応の水蒸気および可能性のある副生物を反応チャンバから除去するステップとを含むのが好ましい。
【発明を実施するための最良の形態】
【００１９】
本発明の好ましい実施形態について以下に図面を参照して説明する。
【００２０】
上記で考察したように、ゲート誘電体におけるＳｉＯ2を、高誘電率すなわち高誘電定数（本明細書において以後「高ｋ」）の材料で置き換えることが望ましいが、基板と高ｋ材料との間に超薄酸化膜界面層を有するのが有益である。したがって、先行して形成された超薄酸化物層の厚さを増加させることなく、高ｋ材料を堆積することができるのが有益であろう。したがって、本発明は、基板と高ｋ材料との間に超薄酸化膜界面層を形成する方法であって、高ｋ誘電体材料を堆積する間、界面層の厚さを持続している方法を開示するものである。
【００２１】
好ましい実施形態において、高ｋ材料として金属酸化膜を使用することによって、高ｋ材料を堆積する間、酸化ケイ素（ＳｉＯ2）界面層が成長を妨げられる。堆積過程に使用する酸素供給源の活動を通して酸化を行うことができるのみである。酸素供給源の活動を制御することにより、ＳｉＯ2層のさらなる成長を制御する。ＡＬＤによって、高ｋ材料が堆積できることを企図している。一実施形態において、３００℃未満に温度を維持し、かつ配位子交換剤として水蒸気を使用し、それにより、高ｋ堆積の間、酸素供給源による酸化を防止することが好ましい。他の実施形態において、金属有機化合物などの金属化合物をＡＬＤ反応の酸素源材料として使用し、界面層のさらなる成長を防止する。代替的な実施形態において、ＭＯＣＶＤによる、ＳｉＯ2よりも熱力学的に安定な金属酸化膜の堆積を企図し、それにより酸素供給源の使用を全く排除している。
【００２２】
図１は、本発明に従う一般的な方法のシーケンスを示している。基板を最初に清浄にして１０、自然酸化物および汚染物質を除去する。次いで表面は場合によって改質されて２０、その後の、超薄界面誘電体の形成を促進する３０。超薄界面誘電体の形成３０に続いて、表面は場合によって改質を受けて４０、その後の高ｋ誘電体層の堆積を促進する５０。高ｋ材料の堆積前に、酸化膜表面を改質する必要が全くない好ましい方法を、下記の実施形態において記述している。
【００２３】
シリコン基板の状況に関して例示しているが、当分野の技術者は、いくつかの他の状況において膜の成長を制御する、本明細書において開示している原理の用途を容易に見出すであろう。用語「基板」が、層を堆積させようとする、どんな表面をも指すことが理解されるであろう。例えば、薄い酸化物層および高ｋ層は、金属表面上に形成することができる。好ましい基板は、エピタキシャルシリコン層、またはモノリシックシリコンウェハの上面などの半導体構造である。この状況では、半導体基板が、集積回路においてデバイスを形成する最も下のレベルの半導体材料であることが当分野の技術者には理解されるであろう。
【００２４】
例示しているように、基板を清浄にして１０、半導体構造上の汚染物質、および自然に生成した、または、自然酸化物を除去する。基板の清浄化は、当技術分野で知られているどんな方法によっても達成できる。従来は、ゲート酸化物を成長させる前のウェハの清浄化は、工程室中にウェハを装着する前に、室外で行っている。例えば、ＨＣｌ／ＨＦ湿式エッチング浴内でウェハを清浄にできる。別法として、現場で清浄化を実施することができる。例えば、一体化したＨＦおよび酢酸蒸気による清浄化を、クラスタツール内のモジュールで行い、搬送時間および再汚染または再酸化の機会を低減する。他の可能性では、反応チャンバ内で水素ベーキングステップを行って、自然酸化物を浄化させることができる。水素ベーキングの間、このステップに少量のＨＣｌ蒸気を添加して、金属汚染物質などの清浄化を助けることができる。さらに他の配置では、水素ガスの代わりにＨラジカルを用いることによるなど、プラズマ生成物により、現場での清浄化を助け、または実施することができる。活性化された、または励起された化学種を使用することにより、十分な清浄化のための工程温度の可能性を広げることができるのが有利である。
【００２５】
好ましい実施形態において、基板は、ＡＰＭ（水酸化アンモニウム／過酸化物混合物）による清浄化を受ける。これにＨＦ浴が続き、ＡＰＭによる清浄化がもたらした酸化物を除去し、基板表面に主としてＨ末端部を残す。
【００２６】
清浄化１０、および場合によって表面処理２０に続いて、基板上に界面誘電体層が形成される３０。界面誘電体層は、１つまたは２つの単層を含み超薄であるのが好ましい。界面誘電体は、約１５Å未満、より好ましくは約１０Å未満、また一層より好ましくは約５Å未満の厚さを有するのが好ましい。超薄誘電体酸化膜界面層の形成は３０、当技術分野で知られているどんな方法によっても実施できる。したがって層を、酸化によるなどして基板から「成長」させることができ、または、ＡＬＤまたはＣＶＤなどの方法により基板上に「堆積」させることができる。界面誘電体は、基板から成長させるのが好ましい。
【００２７】
界面酸化膜の形成３０を酸化によって行う場合、参照によりその開示が本明細書に組み込まれている、２００１年２月２２日出願の、同時係属の特許出願第０９／７９１１６７号中に開示されているように、その後の基板の酸化、および得られた界面誘電体酸化物層の成長を穏やかにする形で、基板表面を場合によって処理できる２０。清浄化後、シリコン表面のダングリング結合が、周囲雰囲気中に存在する基またはラジカルと結合する強い傾向を有する。ＨＦ処理後、ダングリングシリコン結合が、ほとんど完全に原子状水素またはフッ素による末端部になる。水素は、存在する最小の原子であり、フッ素は最小のハロゲン原子である。水素およびフッ素は、シリコン表面へのオキシダントの拡散について、何ら顕著な障壁とはならない。しかし、水素またはフッ素の末端部が、より大きい基による末端部で置き換わる可能性がある。すると、表面は部分的に閉鎖され、その表面へのオキシダントの拡散が、より緩慢に進行する。これにより詳細には、典型的に比較的急速に進行する成長の初期段階の間、酸化速度が実質的に抑制される。
【００２８】
配位子の大きさを選択することにより、拡散バリヤーの透過性を調整することができ、酸化速度を制御することができ、また最終的な酸化膜の厚さを調節することができる。その上、酸化膜厚が増加することが、全体としての拡散バリヤーに寄与し、酸化膜厚において、酸化過程が自己制御される傾向を有する。
【００２９】
一実施形態において、シリコン表面を水蒸気に曝露することにより、ダングリングシリコン結合の水素末端部が、ＯＨ末端部によって置換される結果になる。ＯＨ基は水素原子よりも実質的に大きく、したがって酸化速度を強く緩和する効果を既に有している。配位子による表面末端部がもたらす拡散バリヤーのほかに、結合力、極性などの他の効果が酸化状態に影響するであろう。したがって、ダングリングシリコン結合を配位子が単に占有することにより、酸化速度に影響することができ、また影響するであろう。したがって一実施形態に従って、配位子はＨ2Ｏに曝露されることにより生成したＯＨ基である。
【００３０】
配位子がＯＨ基よりも大きく、かつより酸化緩和性であることがより好ましい。例えば、他の実施形態において、配位子は、ＨＦにより清浄にされた表面がアルコキシドまたは、メタノール、エタノール、およびプロパノールなどのアルコールに曝露されて、生成するアルコキシ末端部を含む。さらに他の実施形態において、配位子は、ギ酸および酢酸などのカルボン酸に曝露されて生成するカルボキシル末端部を含む。これらのより好ましい実施形態において、配位子は、表面の自然酸化物を清浄にした後（好ましくはＨＦ処理により）、かつ表面を酸化する前に、供給する。場合によっては、酸化ステップ中にも配位子を供給する。
【００３１】
一実施形態において、場合によって酸化を穏やかにする上述の配位子を有し、またはそれらの配位子なしで、本界面誘電体は、清浄にした基板の熱的酸化におけるなど、清浄にした基板と反応性の化学種に曝露することにより成長させた酸化ケイ素である。オキシダント源は、任意の数の知られているオキシダント、詳細には、Ｏ2、Ｈ2Ｏ、ＨＣＯＯＨ、ＨＣｌＯ4などの揮発性のオキシダントを含むことができる。しかし、酸素よりも反応性であるオキシダントをもたらすことにより、かつ／または、約５０℃と４００℃の間の、より好ましくは約３００℃と４００℃の間の温度まで酸化温度を上昇させることにより、酸化速度を促進するのが好ましい。酸化の間、工程温度は約４００℃未満に維持するのが望ましい。一例として、ＳｉＯ2の厚さ５Åの層を、４００℃で１００秒間Ｏ3ガスに曝露することによって、清浄にした基板上に成長させることができる。
【００３２】
一実施形態において、オキシダントは、酸素または水蒸気単独よりも強い酸化効果を有する。このような酸化剤による酸化は、より低い温度、好ましくは約３００℃未満、より好ましくは約２００℃未満で実施することができる。本実施形態に従う、例示的な強い酸化剤は、オゾン含有ガスである。代替的実施形態において、このオゾン含有ガスを水蒸気、酸素、または貴ガスなどの不活性ガス、またはＮ2と混合している。他の例示的な強い酸化剤は、過酸化物含有ガスを含む。酸素含有供給源ガスを、遠隔プラズマ発生器に提供して、酸化のため励起された化学種をもたらすことができる。
【００３３】
代替的実施形態において、オキシダントは水蒸気である。室温では水蒸気中の酸化速度は非常に低いが、約３００℃まで温度を上げることができる。その上、この場合シリコン表面上に酸化速度を増す配位子を提供することができ、または、水蒸気を、Ｏ2などの酸化速度を増す他のガス、またはＨＣｌなどのハロゲン含有ガスと混合することができる。所望の場合、オゾンまたは過酸化物などのより強い酸化剤も、酸化の間提供でき、かつ／または最高約４００℃までの高温を使用できる。
【００３４】
界面誘電体の成長はまた、例えば、オキシ窒化膜界面誘電体を形成する、窒素の使用（例えば、ＮＯもしくはＮ2Ｏでの酸化による、またはＮＨ3での窒化膜化による）を含む。一実施形態において、洗浄後、１５標準リットル／分（ｓｌｍ）のＮ2流を維持しながら、純粋なＮＯオキシダントガスとみなして、ＮＯガス約１．５ｓｌｍを導入することにより界面誘電体を成長させている。代替的なオキシダントガス（例えば、Ｏ2、Ｈ2Ｏ、Ｎ2Ｏ、ＨＣＯＯＨ、ＨＣｌＯ4、ＣＨ3ＮＯ2などのニトロアルカン、（ＣＨ3）2ＣＨＯＮＯ2などの硝酸アルキル、オキシダント混合物または希釈物）を使用するには流量を調節する必要があり得ることを、当分野の技術者は理解するであろう。温度および圧力をそれぞれ、７８０℃および５０トルに維持し、またＮ2流を同様に維持する。約２０秒で、厚さ約０．５ｎｍまで基板から酸窒化ケイ素の層が成長する。窒素および／または酸素ラジカルも、酸化膜、窒化膜、オキシ窒化膜の成長のために使用することができる。好ましい実施形態において、酸化ケイ素の最外側層を窒化膜化して、さらなる酸化膜の成長に抵抗する窒化物層を形成させる。したがって、界面誘電体層は、ＳｉＯx、ＳｉＮy、またはＳｉＯxＮyを含むのが好ましい。
【００３５】
酸化が終った後、表面へのオキシダントの供給（および配位子、酸化の間供給されている場合）を止め、不活性ガスで基板をパージする。界面誘電体層は、基板から成長しているので、半導体基板と適合可能であり、界面電荷捕獲部位を防止する役割を果たすことができる。
【００３６】
界面誘電体層の生成に続いて、場合によって行う表面処理２０を使用した場合に提供される表面末端部を除去してもよい。一実施形態において、有機配位子は−ＯＨ末端部で置き換えられる。
【００３７】
別法として、当技術分野において知られている任意の他の方法で界面酸化物層が形成できる。例えば、基板の酸化よりもむしろ制御された堆積により界面酸化物層が形成できる。一実施形態において、ＳｉＯ2の界面誘電体層を原子層堆積（ＡＬＤ）により堆積させている。他の実施形態において、ＳｉＯ2の界面誘電体層を基板の化学的酸化により成長させている。
【００３８】
制御された厚さ、および場合によって−ＯＨ末端部を有する、ＳｉＯ2層などの界面誘電体層の生成に続いて、第２の薄い誘電体層を、その下側にある界面誘電体層のさらなる成長を抑制する形で堆積する。第２の誘電体層を堆積する間、その下側にある界面誘電体層は平均して１０Å未満だけ成長するのが好ましく、第２の誘電体層を堆積する間、平均して５Å未満だけ成長するのがより好ましく、また少しも成長させないのが一層より好ましい。界面誘電体層上に堆積する層は、高ｋ誘電体材料であるのが望ましい。高ｋ材料は、酸化ケイ素よりも高い誘電率を有し、５を超える誘電率を有するのが好ましく、また１０を超える誘電率を有するのがより好ましい。界面誘電体層上に堆積する層は、界面誘電体層を実質的に成長させることなく堆積することができるどんな高ｋ材料ともすることができる。好ましい高ｋ材料は金属酸化物である。本発明において使用することができる高ｋ材料のいくつかの例は、ＺｒＯ2、ＨｆＯ2、Ａｌ2Ｏ3、Ｔａ2Ｏ5、ＴｉＯ2、ＢＳＴ、ＳＴ、ＳＢＴ、Ｎｂ2Ｏ5、およびＬａ2Ｏ3、ならびにＳｃ、Ｙ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、またはＬｕの酸化物、金属酸化物の固溶体、ならびに金属酸化物のナノ積層体である。
【００３９】
このような高ｋ用途については、単層スケールで下側界面層の厚さを制御して、数層の単層からなる目標厚さを達成するのが特に有利である。全体の厚さが達成可能なキャパシタンスを制限し、また厚さのばらつきが、複合誘電体の全体的均一性に重要な影響をおよぼすからである。不均一性の結果として、リークを避けるため最小厚さを使用しなければならないが、不均一な酸化膜の他の箇所では厚過ぎるというようなことになるので、必要な等価厚さよりも厚い酸化膜厚になる。さらに、過度のゲート誘電体におけるばらつきにより、最終的に生産歩留りを低下させる可能性がある。
【００４０】
したがって、高ｋ誘電体層を形成するため、界面酸化物層をさらに成長させないどんな堆積方法も使用できる。下側層のさらなる酸化が起こらないような条件が維持される限り、例えば、ＡＬＤ、ＣＶＤ、ＰＶＤ、ＭＯＣＶＤ、ＭＢＥ、または、高ｋ材料を堆積するどんな他の知られている方法も使用できる。これらの方法は４００℃未満、より好ましくは約３００℃未満、また一層より好ましくは約２００℃未満で実施するのが好ましい。第２層は、より高い誘電率であるため、ゲート誘電体のホットキャリヤ効果に対する障壁特性および抵抗性に寄与し、同時にゲート誘電体の全体的縮小を可能にするものとして寄与できる。
【００４１】
使用される供給源の薬品によって、高ｋ材料を堆積する前に、さらなる表面処理を場合によって行うことができる。例えば、励起された化学種による処理は、界面層の表面末端部を改質し、その後の堆積を助長する役割を果たしている。
【００４２】
好ましい実施形態において、ＡＬＤ型堆積方法により高ｋ材料の堆積が達成され、その方法では反応物の交互のパルスが表面を飽和させ、各サイクルはわずか約１つの誘電体材料の単層を残すに過ぎない。簡単に言うと、基板は交互に繰り返される供給源の薬品による表面反応を受ける。各サイクルにより、自己制御的な形で基板上に層が堆積し、反応し、または吸着される。各サイクルは、少なくとも２つの区別される相を含み、各相が自己制御効果を有する飽和性の反応であるのが好ましい。したがって、好ましい条件下で、表面に結合できる反応物の量が、利用可能な部位の数、およびたまたま化学吸着される化学種（配位子を含む）の物理的大きさによって決まるような形で、反応物が選択される。１回のパルスにより残される層はそれ自体末端部となり、そのパルスの残留した薬品と非反応性の表面となる。自己制御的反応が完結した後、未反応の供給源薬品を反応空間から除去し、基板を次の反応物に曝露する。
【００４３】
基板表面上における最大のステップ被覆率は、各パルスにおいてわずか約１つの供給源薬品分子の単一分子層が化学吸着されるときに得られる。その後の各サイクルは、同様に自己制御的または自己末端的な形で、前回のパルスが残した表面と反応する。所望の厚さの誘電体層が成長するまで、パルスシーケンスが繰り返される。
【００４４】
酸素源として水蒸気を使用し、前回のパルスによる配位子末端部を置き換えるのが好ましい。３００℃未満では水蒸気によって、薄い界面酸化物が実質的にさらに成長しないからである。高ｋ材料の僅かな単層、および薄い界面酸化膜を通って、オキシダントが容易に拡散することができるので、高ｋ材料堆積の初期段階の間は、酸化膜の再成長が特別な関心事である。下記の実施例では、アルミニウム源ガスまたはジルコニウム源ガスのパルスが、水蒸気パルスと交互に発生し、パージパルスがそれにはさまれる。好ましい実施形態において、第２の誘電体層は、トリメチルアルミニウム（ＴＭＡ）と水とから堆積されたＡｌ2Ｏ3を含む。
【００４５】
高ｋ誘電体が堆積される温度を十分に低く維持して、界面誘電体層の厚さを増加させないことが好ましい。したがって、高ｋ材料の堆積は、約４００℃未満の温度で実施するのが好ましい。堆積は、約７０℃と３００℃の間、また最も好ましくは約２００℃と３００℃の間の温度で実施するのがより好ましい。一実施形態において、界面誘電体の成長の間に熱的酸化が行われる温度から、高ｋ誘電体の堆積の間に、約３００℃未満まで温度を低下させている。これらの方法を行っている間の圧力は、約１トルと８０トルの間、より好ましくは約１０トルに維持するのが好ましい。
【００４６】
一実施形態において、界面酸化膜成長の、前または後のいずれかにおいて、ＡＬＤ方法向けに設計されているＰｕｌｓａｒ（商標）２０００反応器（ＡＳＭ  Ａｍｅｒｉｃａ、米国、から市販されている）の反応空間にシリコンウェハを導入する。機械的真空ポンプで、反応空間を真空排気する。排気後、純度９９．９９９９％を有する窒素ガスを流しながら、反応空間の圧力を約５〜１０ミリバール（絶対値）に調節する。次いで、３００℃未満の温度で反応空間を安定にする。（ＣＨ3）3Ａｌ（トリメチルアルミニウム；ＴＭＡ）およびＨ2Ｏの交互の蒸気相パルスを反応空間に導入し、基板表面と接触させる。窒素ガスを流すことにより、供給源薬品パルスを、互いに分離している。
【００４７】
各パルスサイクルは、４つの基本ステップからなる：
・（ＣＨ3）3Ａｌパルス
・Ｎ2パージ
・Ｈ2Ｏパルス
・Ｎ2パージ
例示的な酸化アルミニウム堆積サイクルを表Ｉに要約している。
【００４８】
【表１】
2005509287.tif 000003
サイクルの数によって、層の厚さが決まる。（ＣＨ3）3ＡｌおよびＨ2ＯからのＡｌ2Ｏ3の成長速度は、３００℃において典型的に０．１ｎｍ／サイクルもしくは１Å／サイクルに近く、または約３〜４サイクル／単層（Ａｌ2Ｏ3はバルク格子パラメータ約３Åを有する）である。各ＴＭＡパルスにより残されるメチル末端部が、このような各パルスによる吸着を自己終結させ、また、各パルスにより完全な単層に満たない層が形成されるような形で、利用可能な化学吸着部位の数も減少させる。所望の層厚を形成するのに十分な回数だけパルスサイクルを繰り返す。酸化アルミニウムは、ゲート誘電体における唯一の高ｋ材料としての、または１つもしくは複数の追加的誘電体層を形成する前の、薄い障壁層としての役割を果たすことができる。
【００４９】
他の配置において、ＡＬＤ型方法によりＺｒＯ2を堆積する。ＺｒＣｌ4蒸気を反応チャンバに導入し、ウェハ表面に１．５秒間曝露させる。下記の表２において、これをパルスＡと呼ぶ。窒素ガスで３．０秒間反応チャンバをパージして、過剰のＺｒＣｌ4および副生物を反応チャンバから除去する。これをパージＡと呼ぶ。次いで、水蒸気を反応チャンバに導入し、ウェハ表面に３．０秒間曝露させる。これをパルスＢと呼ぶ。４．０秒間反応チャンバをパージすることにより、残留Ｈ2Ｏおよび反応副生物を除去する。これをパージＢと呼ぶ。それぞれの反応相の間、所定の他のパラメータにおいて、表面を飽和させるのに十分な量で反応物を供給する。
【００５０】
例示的な高ｋ堆積サイクルを表ＩＩに要約している。
【００５１】
【表２】
2005509287.tif 000004
平均堆積速度は、３００℃において約０．５９Å／サイクルである。パルスＡ、パージＡ、パルスＢ、パージＢからなる表ＩＩのサイクルを、所望の厚さの層を形成するのに必要な回数だけ繰り返すことができる。
【００５２】
より一般的には、方法を行う間の温度は約２００℃と３００℃の間にあるのが好ましい。非晶質ＺｒＯ2層については、温度は約２００℃と２５０℃の間がより好ましく、また約２２５℃であるのが最も好ましい。結晶性膜については、温度は、この範囲の高い端、約２５０℃と３００℃の間がより好ましく、また約３００℃が最も好ましい。しかし、当分野の技術者には理解されるであろうが、これらの２つの型の境界では、非晶質および結晶性組成物の混合物が得られる。例示した方法では、大部分結晶性のＺｒＯ2膜を形成している。
【００５３】
上記の実施例において、各ＺｒＣｌ4パルスにより生成される金属単層は、塩化物を自己末端部とし、好ましい条件下で、過剰のＺｒＣｌ4と容易に反応しない。しかし、好ましい酸素源ガスは、塩素を末端とする表面と反応し、または表面上に吸着され、その間酸素相は、前回吸着された塩化ジルコニウム錯体が供給されることにより配位子交換反応において制限される。さらに、酸化によって、ヒドロキシルおよび酸素架橋の末端部が残り、この末端部は、飽和相中の過剰のオキシダントとさらに反応することはない。
【００５４】
約２０Åと６０Åの間のＺｒＯ2が成長するのに十分なサイクルを行うのが好ましい。約２０Åと４０Åの間のＺｒＯ2が成長するのに十分なサイクルを行うのがより好ましく、また約３０Åが最も好ましい。層の誘電率は、約１８と２４の間にある。
【００５５】
高ｋ誘電体の堆積に続いて、堆積された誘電体層を場合によってアニールして、この層の品質を向上させる。例えば、堆積された誘電体層を、高温酸素によりアニールして、層を結晶化させ、かつ、さもなければ本質的に金属リーク通路のまま残る恐れがある何らかの酸素空位を充填することができる。アニールステップは、シーケンス反応物中における、爆発性反応、もしくは、さもなければ望ましくない反応の危険を最小にするように設計された反応器内で、現場で実施できる。アニールは、界面酸化物層のさらなる成長を防止する条件下で実施するのが好ましい。
【００５６】
高ｋ層を堆積するＡＬＤ方法であって、２つの金属化合物を使用し、その一方が、他方の金属化合物とよく反応する酸素源材料であるが、基板は酸化しないＡＬＤ方法を使用できることをも企図している。このような方法は、参照によりその開示が本明細書に組み込まれている、２０００年１０月１３日出願の米国特許出願第０９／６８７３５５号中に記載されている。この方法では、基板表面が、金属源材料および酸素源材料と交互に反応する。しかし、酸素源材料は、金属アルコキシド、すなわち少なくとも１つの有機配位子を有し、酸素が少なくとも１つのホウ素、ケイ素、または金属原子に結合している金属化合物であるのが好ましい。金属アルコキシドは、金属ハロゲン化物、または金属アルキルなどの第２の金属化合物と反応するとき、酸素および金属源としての両方の役割を果たす。この方法では、下側にある基板をさらに酸化することなく、したがって界面酸化物層をさらに成長させることなく高ｋ金属酸化膜を堆積することができる。
【００５７】
酸素の不在において金属前駆体の直接堆積によって高ｋ材料を堆積することができることをも企図している。これらの金属前駆体は金属および酸素の両方を含み、したがって酸素を添加することなく、金属酸化膜を形成することができるのが好ましい。この場合、酸化剤が存在しないことが、界面酸化物層のさらなる成長を防止するのであろう。好ましい金属前駆体は、有機金属化合物である。しかし、それらの化合物は、揮発性の無水金属硝酸塩とすることもできる。
【００５８】
さらに、有機金属化学蒸着（ＭＯＣＶＤ）によって高ｋ材料を堆積することができる。このようなＭＯＣＶＤ法では、その方法を実施する温度では界面酸化物層を実質的にさらに成長させないオキシダントを使用する。
【００５９】
誘電体堆積に続いて、誘電体スタック上にトランジスタゲート電極を形成できる。電極形成も現場で実施するのが有利である。したがって、現場で誘電体スタックを形成することができるだけでなく、好ましい実施形態において反応器および本方法により、トランジスタゲートスタックの形成における全てのステップの処理を現場で行うことが可能である。したがって、界面誘電体の成長、および第２の高ｋ誘電体の堆積を、現場で実施できる。しかし、場合によって、ウェハ清浄化、誘電体層堆積、アニール、および電極形成のいずれか、または全てを現場で実施することができる、すなわち、ステップ間において大気に曝露することなく、同一のプロセスチャンバまたはクラスタツール内で実施することができる。
【００６０】
前述の本発明はある好ましい実施形態に関して記述してきているが、当分野の通常の技術者には他の実施形態が明らかであろう。例えば、集積回路におけるゲート誘電体形成方法を具体的に提供しているが、当分野の技術者は、コンデンサ用シリコン下部電極上における高ｋ誘電体の形成などの他の状況に、同一の原理を適用することができると認めるであろう。さらに、当分野の技術者には、本明細書における開示の観点での、他の組合せ、省略、置換え、および修正が明らかであろう。したがって、本発明は好ましい実施形態の詳細説明により限定されることを意図するものではなく、その代わり、添付している特許請求範囲を参照することにより定義しようとするものである。
【図面の簡単な説明】
【００６１】
【図１】ゲート誘電体において、基板と高ｋ誘電体材料との間に超薄界面誘電体材料を堆積する工程シーケンスを示す図である。
【図１】
2005509287.tif 000005
【国際調査報告】
2005509287.tif 000006
2005509287.tif 000007
2005509287.tif 000008